(57)【要約】【課題】粒子径の小さいＬｉ−Ｍ−Ｐ複合酸化物を用いた場合に比べて、リチウムイオン二次電池用電極の密度を高くさせることが可能であり、高密度であることから体積あたりの電池を高容量とする活物質、電極及びリチウムイオン二次電池を提供することができる。【解決手段】  Ｌｉ−Ｍ−Ｐ複合酸化物と導電助剤と第一の樹脂を含む結着体が、第一の樹脂とは異なる第二の樹脂中に分散されてなる活物質層を備えていることを特徴とする電極。【選択図】図３
2015185252.tif 000002
【特許請求の範囲】
【請求項１】
Ｌｉ−Ｍ−Ｐ複合酸化物と、導電助剤と、第一の樹脂と、を含む結着体が、第一の樹脂とは異なる第二の樹脂中に分散されてなる活物質層を備えていることを特徴とする電極
（ただし、Ｍは、Ｆｅ、Ｍｎ、Ｃｏ、Ｎｉ及びＶＯの群から選ばれる１種以上を含む。）。
【請求項２】
前記第一の樹脂が、ポリフッ化ビニリデン、ポリアミド、ポリアミドイミド、の群から選ばれる樹脂であるとき、
前記第二の樹脂が、ポリテトラフルオロエチレン、ポリアクリル酸、スチレンブタジエンゴム、カルボキシメチルセルロース、ポリアクリル酸塩、カルボキシメチルセルロース塩の群から選ばれる１種以上の樹脂を含有することを特徴とする請求項１に記載の電極。
【請求項３】
前記第一の樹脂が、アルギン酸、ポリビニルアルコール、ポリテトラフルオロエチレン、スチレンブタジエンゴム、アルギン酸塩、の群から選ばれる樹脂であるとき、
前記第二の樹脂が、ポリフッ化ビニリデン、ポリアミド、ポリアミドイミドの群から選ばれる１種以上の樹脂を含有することを特徴とする請求項１または請求項２のいずれか一項に記載の電極。
【請求項４】
前記第一の樹脂は、Ｌｉ−Ｍ−Ｐ複合酸化物と導電助剤の合計の重量に対して、０．００１以上３重量％以下であることを特徴とする請求項１乃至３のいずれか一項に記載の電極。
【請求項５】
前記Ｌｉ−Ｍ−Ｐ複合酸化物は、平均一次粒子径が３０〜３００ｎｍのＬｉＶＯＰＯ４からなることを特徴とする請求項１乃至４のいずれか一項に記載の電極。
【請求項６】
正極と、セパレータと、負極とがこの順で積層され、前記セパレータは電解質が含浸されており、前記正極は、請求項１乃至５のいずれか一項に記載の電極であることを特徴とするリチウムイオン二次電池。
【発明の詳細な説明】
【技術分野】
【０００１】
本発明は、電極及びそれを用いたリチウムイオン二次電池に関する。
【背景技術】
【０００２】
従来、リチウムイオン二次電池の正極材料（正極活物質）としてＬｉＣｏＯ２やＬｉＮｉ１／３Ｍｎ１／３Ｃｏ１／３Ｏ２等のＬｉ系層状化合物やＬｉＭｎ２Ｏ４等のスピネル化合物が用いられてきた。近年では、ＬｉＦｅＰＯ４に代表されるポリアニオン系化合物が注目されている。ポリアニオン系化合物は高温での熱安定性が高く、安全性が高いことが知られている。
【０００３】
ポリアニオン系化合物では、その結晶格子が有する四面体骨格に電子が強く引き寄せられ、結晶格子中の金属原子が孤立する。そのため、ポリアニオン系化合物の電子伝導性は他の一般的な正極活物質に比べて低くなる。このように電子伝導性の低いポリアニオン系化合物を正極活物質として用いたリチウムイオン二次電池では、理論容量に対して十分な容量が得られなかったり、正極活物質としてＬｉ系層状化合物を用いた場合に比べて、レート特性が低くなったりする問題があった。
【０００４】
ポリアニオン系化合物であるリチウムリン酸バナジウム化合物は、従来の活物質粒子に比べ粒子径を微小にすることでレート特性が向上することが特許文献１に開示されている。しかしながら、粒子径を微小にすることで、活物質の単位重量当たりの比表面積も比較的大きくなり、電極の形成が困難となる。つまりこの様な比表面積の大きな活物質を用いた場合、従来の活物質に比べて、樹脂成分の活物質への吸着量も多くなることから活物質を含有する塗布液の粘性が上昇してしまうためである。また樹脂の吸着量が多いため、集電体と活物質間の結着性も低下する。したがって、集電体との結着性を向上させるには樹脂の比率を高める必要があるが、活物質の比率が低下することから、活物質層を高密度化することは、極めて困難であった。
【０００５】
電極の高密度化をはかる試みとしては、特許文献２において、解砕されやすい二次粒子を用い電極形成時にロールプレスを行うことで一次粒子のレベルで単分散させる技術が開示されているが、特に粒子径の微小な活物質においては、ロールプレスによる一次粒子のレベルでの単分散では導電助剤の分散性の低下により容量の低下を招くことになり、レート特性も劣化することとなる。
【先行技術文献】
【特許文献】
【０００６】
【特許文献１】特開２００４−３０３５２７号公報
【特許文献２】特開２００４−１９２８４６号公報
【発明の概要】
【発明が解決しようとする課題】
【０００７】
本発明は上記課題に鑑みて成されたものであり、高密度の電極を得て、体積当たりの容量を向上させたリチイウムイオン二次電池を提供することを目的とした。
【課題を解決するための手段】
【０００８】
上記目的を達成するために、本発明に係る電極は、Ｌｉ−Ｍ−Ｐ複合酸化物と、導電助剤と、第一の樹脂と、を含む結着体が、第一の樹脂とは異なる第二の樹脂中に分散されてなる活物質層を備えていることを特徴としている。ただし、ＭはＦｅ、Ｍｎ、Ｃｏ、Ｎｉ及びＶＯの群から選ばれる１種以上を含むものとする。
【０００９】
係る電極によれば、Ｌｉ−Ｍ−Ｐ複合酸化物、導電助剤及び第一の樹脂からなる結着体を構成させることにより、Ｌｉ−Ｍ−Ｐ複合酸化物、導電助剤を単分散させる分布状態よりも高密度化が図られると共に、電解液が浸透する経路が適度に確保されるため、電池として高容量であり、かつレート特性も良好になると推察している。
【００１０】
より好ましい具体例としては、前記第一の樹脂が、ポリフッ化ビニリデン、ポリアミド、ポリアミドイミドの群より選ばれる樹脂であるとき、前記第二の樹脂がポリテトラフルオロエチレン、ポリアクリル酸、スチレンブタジエンゴム、カルボキシメチルセルロース、ポリアクリル酸塩、カルボキシメチルセルロース塩の群より選ばれる１種以上の樹脂を含有することが好ましい。
【００１１】
更に具体的には、前記第一の樹脂が、アルギン酸、ポリビニルアルコール、ポリテトラフルオロエチレン、スチレンブタジエンゴム、アルギン酸塩、の群より選ばれる樹脂であるとき、第二の樹脂が、ポリフッ化ビニリデン、ポリアミド、ポリアミドイミドの群より選ばれる１種以上の樹脂を含有することが好ましい。
【００１２】
前記第一の樹脂は、Ｌｉ−Ｍ−Ｐ複合酸化物と導電助剤の合計の重量に対して、０．００１以上３重量％以下であることが好ましい。この様な構成にすることにより、第一の樹脂として絶縁物を用いても、電極として高い導電性が得られるため好ましい。
【００１３】
前記Ｌｉ−Ｍ−Ｐ複合酸化物は、平均一次粒子径が３０〜３００ｎｍのＬｉＶＯＰＯ４であることが好ましい。このような構成によれば、粗大な粒径のものよりも容量及びレート特性に優れるだけでなくサイクル特性も期待できる。
【００１４】
本発明に係るリチウムイオン二次電池においては、正極と、セパレータと、負極とがこの順で積層され、前記セパレータは電解質が含浸されており、前記正極が上述したようにＬｉ−Ｍ−Ｐ複合酸化物と、導電助剤と、第一の樹脂と、を含む結着体が、第一の樹脂とは異なる第二の樹脂中に分散されてなる活物質層を備えていることが好ましい。このような電極を用いることにより、高容量でレート特性に優れたリチウムイオン二次電池とすることができる。
【発明の効果】
【００１５】
本発明に係る電極によれば、高密度の電極を得ることができ、体積当たりの容量を向上させたリチウムイオン二次電池を提供することができる。
【図面の簡単な説明】
【００１６】
【図１】本実施形態に係る前駆体から形成した活物質を含む正極活物質層を備えるリチウムイオン二次電池の模式断面図である。
【図２】本実施形態に係る電極断面の走査型電子顕微鏡（ＳＥＭ）像である。
【図３】本実施形態に係る電極断面の走査型電子顕微鏡（ＳＥＭ）像を二値化処理した像である。
【図４】本実施形態に係る結着体の走査型電子顕微鏡（ＳＥＭ）像である。
【発明を実施するための形態】
【００１７】
本発明の一実施形態に係る電極は、Ｌｉ−Ｍ−Ｐ複合酸化物と導電助剤と第一の樹脂とを含む結着体が、第一の樹脂とは異なる第二の樹脂中に分散されてなる活物質層を集電体上に塗布したものを備える電極である。ただし、ＭはＦｅ、Ｍｎ、Ｃｏ、Ｎｉ及びＶＯの群から選ばれる１種以上を含むものである。
【００１８】
係る電極は、図４に示すような高密な球状及び楕円球体の粒子の結着体を用いることで、良好な充填性があり高密度な活物質層が得られる。
また、係る電極は、図２に示すような断面構造を有している。つまり、結着体と結着体間に第２の樹脂及び導電助剤を備え、かつ結着体内にも第１の樹脂及び導電助剤を備える構造を有している。第２の樹脂及び導電助剤からなる経路が電解液の拡散を促進させ結着体の周囲を電解液で満たす役割をし、第１の樹脂及び導電助剤からなる経路が、第２の電解液の拡散経路となり、活物質へのリチウムイオンの出入りを良好に行えることができ、それにより良好なレート特性を示すと推察している。
【００１９】
（Ｌｉ−Ｍ−Ｐ複合酸化物）
Ｌｉ−Ｍ−Ｐ複合酸化物は、リチウムとリンとＭと示した金属から構成された酸化物である。具体的にはリン酸塩が科学的に安定した骨格構造を形成するため好ましい。
【００２０】
より具体的には一般式ＬｉａＭＰＯ４（式中、ａは１又は２であり、ＭはＦｅ、Ｍｎ、Ｃｏ、Ｎｉ及びＶＯからなる群より選ばれる一種以上の金属）に示される酸化物が安定な構造であり好ましい。
さらに具体的にはＬｉＦｅＰＯ４、ＬｉＭｎＰＯ４、ＬｉＣｏＰＯ４、ＬｉＮｉＰＯ４、ＬｉＶＯＰＯ４およびＬｉ３Ｖ２（ＰＯ４）３の郡に示される酸化物がより好ましい。
【００２１】
この様なＬｉ−Ｍ−Ｐ複合酸化物の平均一次粒子径としては、３０〜３００ｎｍが好ましい。
【００２２】
特に平均一次粒子径が３０〜３００ｎｍのＬｉＶＯＰＯ４が好ましい。この様な材料で且つ粒径にすることにより優れたレート特性が得られる。
【００２３】
ここで、粒径が３００ｎｍ以上の粒子であるとき、粒子内のリチウムイオンの拡散距離が長くなるため、導電性が低くなってしまう傾向があると考えられる。一方３０ｎｍ以下であると容量は良好なものの電解液と過度に反応してしまいサイクル特性が低下する恐れがある。
【００２４】
また平均一次粒子径が３０〜２００ｎｍの範囲にあるとより好ましい。これによれば、粒子内のリチウムイオンの拡散距離が短くなるため、導電性が向上すると考えられる。
【００２５】
なお、平均一次粒子径の測定は、既存の方法で測定することができ、走査型電子顕微鏡（ＳＥＭ）及び透過型電子顕微鏡（ＴＥＭ）で得られる像から測定可能である。
【００２６】
（導電助剤）
導電助剤としては、電池性能に悪影響を及ぼさない電子伝導性材料であれば限定されないが、通常、天然黒鉛（鱗状黒鉛，鱗片状黒鉛，土状黒鉛等）、人造黒鉛、カーボンブラック、アセチレンブラック、ケッチェンブラック、カーボンウイスカー、炭素繊維、金属（銅，ニッケル，アルミニウム，銀，金等）粉、金属繊維、導電性セラミックス材料等の導電性材料が挙げられる。これらの導電助剤を単独で用いてもよく、これらの混合物を用いてもよい。
【００２７】
特に、導電助剤としては、電子伝導性及び塗工性の観点よりアセチレンブラックが好ましい。導電助剤の添加量は、正極活物質層または負極活物質層の総重量に対して０．１重量％〜５０重量％が好ましく、０．５重量％〜３０重量％がより好ましい。特にアセチレンブラックを０．１〜０．５μｍの微粒子に粉砕して用いると、必要導電助剤量を削減できるため好ましい。
【００２８】
（集電体）
電極の集電体としては、鉄、銅、ステンレス、ニッケルおよびアルミを用いることができる。また、その形状として、シート、発泡体、メッシュ、多孔体およびエキスパンド格子などを用いることができる。さらに、集電体には任意の形状で穴を開けて用いることができる。
【００２９】
（第一の樹脂）
前記第一の樹脂としては、アルギン酸、ポリビニルアルコール（ＰＶＡ）、ポリイミド、ポリアミドイミド、スチレンブタジエンゴム、ポリテトラフルオロエチレン、ポリフッ化ビニリデン、アルギン酸塩、の群より選ばれる樹脂のうち１種以上を含有することが好ましい。
【００３０】
特にポリビニルアルコール、アルギン酸、が好ましい。これによれば結着性もよく、これらの樹脂を結着体に用いた場合に、１Ｃでのセルのインピーダンスが低くなるため好ましい。
【００３１】
また第一の樹脂は、上述した樹脂同士を混合して用いても良い。特にアルギン酸とアルギン酸塩のような同一骨格で塩との組み合わせが良好な導電性を持つ電極が得られるため好ましい。
【００３２】
第一の樹脂は、Ｌｉ−Ｍ−Ｐ複合酸化物と導電助剤の合計の重量に対して、０．００１重量以上３重量％以下であるものが好ましい。
【００３３】
この様な構成によれば、０．００１重量％未満であるとき、第一の樹脂の結着性が弱くなるおそれがある。一方、３重量％より多く第一の樹脂を加えたときには、第一の樹脂がＬｉ−Ｍ−Ｐ複合酸化物及び導電助剤を厚く覆ってしまう可能性があり、レート特性が低下するおそれがある。
【００３４】
また０．００１重量％以上０．５重量％以内であるものがより好ましい。
これによれば、結着性が良好で、樹脂による被覆量が少ないため、導電性が良好な結着体が作製できる。
【００３５】
（結着体）
本実施形態にかかる結着体の走査型電子顕微鏡（ＳＥＭ）像を図４に示す。ＳＥＭ像に示されるように、活物質であるＬｉ−Ｍ−Ｐ複合酸化物と導電助剤が高密度に複合化し結着した造粒粒子となっている。
【００３６】
この様な結着体の平均粒子径は１〜５０μｍであることが好ましい。これによれば、平均粒子径が１〜５０μｍの範囲にあるとき、平坦な活物質層を集電体上に塗布することが出来る。また平均粒子径が１〜２０μｍであることがより好ましい。
【００３７】
なお結着体の粒径はレーザー回折式粒度分布測定装置や、走査型電子顕微鏡（ＳＥＭ）で得られる像から測定可能である。
【００３８】
（第二の樹脂）
第二の樹脂は、第一の樹脂に応じて使い分けることが、プロセス上作製が容易になるため好ましい。第一の樹脂が有機溶剤で溶解または分散し、純水で溶解しない樹脂を使用した場合は、第二の樹脂では純水及び第一の樹脂が溶解しない有機溶剤に溶解または分散するものを使用することが好ましい。第一の樹脂が有機溶剤で溶解するものを使用すると、第二の樹脂中で結着体を分散したときに、第一の樹脂も有機溶剤に溶け結着体が崩れる可能性があるため注意が必要である。
同様に第一の樹脂が純水で溶解するまたは分散する樹脂を使用した場合は、第二の樹脂では有機溶剤に溶解または分散し純水で溶解しないものを使用することが好ましい。第二の樹脂も純水で溶解するものを使用すると、第二の樹脂中で結着体を分散したときに、第一の樹脂が純水に溶解し結着体が崩れる可能性があるため注意が必要である。
【００３９】
したがって、具体的には前記第一の樹脂が、ポリフッ化ビニリデン、ポリアミド、ポリアミドイミド、の群より選ばれる１種以上の樹脂を用いたとき、前記第二の樹脂としてはポリテトラフルオロエチレン、ポリアクリル酸、スチレンブタジエンゴム、カルボキシメチルセルロース、ポリアクリル酸塩、カルボキシメチルセルロース塩からなる１種以上の樹脂を用いることが好ましい。
【００４０】
また、前記第一の樹脂がアルギン酸、ポリビニルアルコールポリテトラフルオロエチレン、スチレンブタジエンゴム、アルギン酸塩、の群より選ばれる１種以上の樹脂を用いたとき、第二の樹脂としてはポリフッ化ビニリデン、ポリアミド、ポリアミドイミドからなる１種以上の樹脂を用いることが好ましい。
【００４１】
（電極）
上述した結着体を上記第二の樹脂中に分散した層（活物質層）を上記集電体に形成し正極としての電極が完成する。
【００４２】
（リチウムイオン二次電池）
次にリチウムイオン二次電池の構成を、図１を用いて説明する。
【００４３】
図１に示すように、本実施形態に係るリチウムイオン二次電池１００は、互いに対向する板状の負極２０及び板状の正極１０と、負極２０と正極１０との間に隣接して配置される板状のセパレータ１８と、を備える発電要素３０と、リチウムイオンを含む電解質と、これらを密閉した状態で収容するケース５０と、負極２０に一方の端部が電気的に接続されると共に他方の端部がケースの外部に突出される負極リード６０と、正極１０に一方の端部が電気的に接続されると共に他方の端部がケースの外部に突出される正極リード６２とを備える。
【００４４】
負極２０は、負極集電体２２と、負極集電体２２上に形成された負極活物質層２４と、を有する。また、正極１０は、正極集電体１２と、正極集電体１２上に形成された正極活物質層１４と、を有する。セパレータ１８は、負極活物質層２４と正極活物質層１４との間に位置している。
【００４５】
なお、リチウムイオン二次電池の形状は、図１に示すものに限定されない。例えば、リチウムイオン二次電池の形状が角形、楕円形、コイン形、ボタン形、シート形等であってもよい。
【００４６】
正極活物質層１４には正極活物質として、上述したＬｉ−Ｍ−Ｐ複合酸化物と第一の樹脂と導電助剤からなる結着体を含有している。
【００４７】
一方、負極活物質層２４も同様に負極活物質とバインダーとなる樹脂を含有している。
【００４８】
また、正極活物質層１４及び負極活物質層２４にはその他、増粘剤、フィラー等を含有してもよい。
【００４９】
（負極活物質層）
負極活物質材料としては、リチウムイオンを析出又は吸蔵することのできる形態のものであればどれを選択してもよい。例えば、Ｌｉ［Ｌｉ１／３Ｔｉ５／３］Ｏ４に代表されるスピネル型結晶構造を有するチタン酸リチウム等のチタン系材料、ＳｉやＳｂ，Ｓｎ系などの合金系材料リチウム金属、リチウム合金（リチウム−シリコン、リチウム−アルミニウム，リチウム−鉛，リチウム−スズ，リチウム−アルミニウム−スズ，リチウム−ガリウム，及びウッド合金等のリチウム金属含有合金）、リチウム複合酸化物（リチウム−チタン）、酸化珪素の他、リチウムを吸蔵・放出可能な合金、炭素材料（例えばグラファイト、ハードカーボン、低温焼成炭素、非晶質カーボン等）等が挙げられる。
【００５０】
（電解質）
電解質は、一般にリチウム電池等への使用が提案されているものが使用可能である。電解質に用いる非水溶媒としては、プロピレンカーボネート、エチレンカーボネート、ブチレンカーボネート、クロロエチレンカーボネート、ビニレンカーボネート等の環状炭酸エステル類；γ−ブチロラクトン、γ−バレロラクトン等の環状エステル類；ジメチルカーボネート、ジエチルカーボネート、エチルメチルカーボネート等の鎖状カーボネート類；ギ酸メチル、酢酸メチル、酪酸メチル等の鎖状エステル類；テトラヒドロフランまたはその誘導体；１，３−ジオキサン、１，４−ジオキサン、１，２−ジメトキシエタン、１，４−ジブトキシエタン、メチルジグライム等のエーテル類；アセトニトリル、ベンゾニトリル等のニトリル類；ジオキソランまたはその誘導体；エチレンスルフィド、スルホラン、スルトンまたはその誘導体等の単独またはそれら２種以上の混合物等を挙げることができるが、これらに限定されるものではない。
【００５１】
さらに、固体電解質として、結晶質または非晶質の無機固体電解質を用いることができる。結晶質の無機固体電解質としては、ＬｉＩ、Ｌｉ３Ｎ、Ｌｉ１＋ｘＭｘＴｉ２−ｘ（ＰＯ４）３（Ｍ＝Ａｌ、Ｓｃ、Ｙ、Ｌａ）、Ｌｉ０．５−３ｘＲ０．５＋ｘＴｉＯ３（Ｒ＝Ｌａ、Ｐｒ、Ｎｄ、Ｓｍ）、またはＬｉ４−ｘＧｅ１−ｘＰｘＳ４に代表されるチオＬＩＳＩＣＯＮを用いることができる。非晶質の無機固体電解質としては、ＬｉＩ−Ｌｉ２Ｏ−Ｂ２Ｏ５系、Ｌｉ２Ｏ−ＳｉＯ２系、ＬｉＩ−Ｌｉ２Ｓ−Ｂ２Ｓ３系、ＬｉＩ−Ｌｉ２Ｓ−ＳｉＳ２系、Ｌｉ２Ｓ−ＳｉＳ２−Ｌｉ３ＰＯ４系などを用いることができる。
【００５２】
電解質に用いる電解質塩としては、例えば、ＬｉＣｌＯ４，ＬｉＢＦ４，ＬｉＡｓＦ６，ＬｉＰＦ６，ＬｉＳＣＮ，ＬｉＢｒ，ＬｉＩ，Ｌｉ２ＳＯ４，Ｌｉ２Ｂ１０Ｃｌ１０，ＮａＣｌＯ４，ＮａＩ，ＮａＳＣＮ，ＮａＢｒ，ＫＣｌＯ４，ＫＳＣＮ等のリチウム（Ｌｉ）、ナトリウム（Ｎａ）またはカリウム（Ｋ）の１種を含む無機イオン塩、ＬｉＣＦ３ＳＯ３，ＬｉＮ（ＣＦ３ＳＯ２）２，ＬｉＮ（Ｃ２Ｆ５ＳＯ２）２，ＬｉＮ（ＣＦ３ＳＯ２）（Ｃ４Ｆ９ＳＯ２），ＬｉＣ（ＣＦ３ＳＯ２）３，ＬｉＣ（Ｃ２Ｆ５ＳＯ２）３，（ＣＨ３）４ＮＢＦ４，（ＣＨ３）４ＮＢｒ，（Ｃ２Ｈ５）４ＮＣｌＯ４，（Ｃ２Ｈ５）４ＮＩ，（Ｃ３Ｈ７）４ＮＢｒ，（ｎ−Ｃ４Ｈ９）４ＮＣｌＯ４，（ｎ−Ｃ４Ｈ９）４ＮＩ，（Ｃ２Ｈ５）４Ｎ−ｍａｌｅａｔｅ，（Ｃ２Ｈ５）４Ｎ−ｂｅｎｚｏａｔｅ，（Ｃ２Ｈ５）４Ｎ−ｐｈｔａｌａｔｅ、ステアリルスルホン酸リチウム、オクチルスルホン酸リチウム、ドデシルベンゼンスルホン酸リチウム等の有機イオン塩等が挙げられる。これらのイオン性化合物を単独、あるいは２種類以上混合して用いることが可能である。
【００５３】
また、電解質には常温溶融塩あるいはイオン液体を用いてもよい。
【００５４】
電解質における電解質塩の濃度としては、０．１ｍｏｌ／ｌ〜５ｍｏｌ／ｌが好ましく、０．５ｍｏｌ／ｌ〜２．５ｍｏｌ／ｌがさらに好ましい。これにより、高い電池特性を有するリチウムイオン二次電池を得ることができる。
【００５５】
（セパレータ）
リチウムイオン二次電池用セパレータとしては、優れた透気度性能を示す多孔膜や不織布等を、単独あるいは併用することが好ましい。構成する材料としては、例えばポリエチレン，ポリプロピレン等に代表されるポリオレフィン系樹脂、ポリエチレンテレフタレート，ポリブチレンテレフタレート等に代表されるポリエステル系樹脂、ポリフッ化ビニリデン、フッ化ビニリデン−ヘキサフルオロプロピレン共重合体、フッ化ビニリデン−パーフルオロビニルエーテル共重合体、フッ化ビニリデン−テトラフルオロエチレン共重合体、フッ化ビニリデン−トリフルオロエチレン共重合体、フッ化ビニリデン−フルオロエチレン共重合体、フッ化ビニリデン−ヘキサフルオロアセトン共重合体、フッ化ビニリデン−エチレン共重合体、フッ化ビニリデン−プロピレン共重合体、フッ化ビニリデン−トリフルオロプロピレン共重合体、フッ化ビニリデン−テトラフルオロエチレン−ヘキサフルオロプロピレン共重合体、フッ化ビニリデン−エチレン−テトラフルオロエチレン共重合体等を挙げることができる。
【００５６】
リチウムイオン二次電池用セパレータの空孔率は強度の観点から９８体積％以下が好ましい。また、充放電特性の観点から空孔率は２０体積％以上が好ましい。
【００５７】
またリチウムイオン二次電池用セパレータとして、例えばアクリロニトリル、エチレンオキシド、プロピレンオキシド、メチルメタアクリレート、ビニルアセテート、ビニルピロリドン、ポリフッ化ビニリデン等のポリマーと電解質とで構成されるポリマーゲルを用いてもよい。ゲル状態の非水電解質を用いると、漏液を防止する効果がある。
【００５８】
（リード）
リード６０、６２は、アルミ等の導電材料から構成されている。
【００５９】
（ケース）
ケース５０は、その内部に積層体３０及び電解液を密封するものである。ケース５０は、電解液の外部への漏出や、外部からのリチウムイオン二次電池１００内部への水分等の侵入等を抑止できる物であれば特に限定されない。例えば、ケース５０として、図１に示すように、金属箔の両面を高分子膜でコーティングした金属ラミネートフィルムを利用できる。金属箔としては例えばアルミ箔を、高分子膜としてはポリプロピレン等の膜を利用できる。例えば、外側の高分子膜の材料としては融点の高い高分子、例えば、ポリエチレンテレフタレート（ＰＥＴ）、ポリアミド等が好ましく、内側の高分子膜の材料としてはポリエチレン（ＰＥ）、ポリプロピレン（ＰＰ）等が好ましい。
【００６０】
以上、本実施形態について説明したが、本実施形態の電極は、リチウムイオン二次電池以外の電気化学素子の電極としても用いることができる。このような、電気化学素子としては、金属リチウム二次電池（本発明により得られた活物質を含む電極を正極として用い、金属リチウムを負極として用いたもの）等のリチウムイオン二次電池以外の二次電池や、リチウムキャパシタ等の電気化学キャパシタ等が挙げられる。これらの電気化学素子は、自走式のマイクロマシン、ＩＣカードなどの電源や、プリント基板上又はプリント基板内に配置される分散電源の用途に使用することが可能である。
【００６１】
（結着体の製造方法）
次に本実施形態の電極及びリチウムイオン二次電池の製造方法の一例を示す。結着体はＬｉ−Ｍ−Ｐ複合酸化物と導電助剤を予め混合した粉体を、純水または有機溶剤で溶解または分散した溶剤内に投入し、このＬｉ−Ｍ−Ｐ複合酸化物、導電助剤、第一の樹脂、純水または溶剤からなるスラリー溶液を、乾燥することによって得られる。乾燥方式としてはスプレードライヤー法が好ましい。
【００６２】
また、結着体は、Ｌｉ−Ｍ−Ｐ複合酸化物と導電助剤を予め乾燥状態で混合した粉体に対して、純水または溶剤で溶解または分散した有機溶剤をスプレーする方法によっても得られる。このようなスプレーによる造粒方式としては流動層法や転動造粒法が好ましい。なお、上記に示した以外の一般的な造粒方法で作製してもよい。また、さらに、この結着体に対し、純水または有機溶剤を乾燥する工程を加えてもよい。
【００６３】
（電極の製造方法）
その後得られた結着体と第二の樹脂とを、及び結着体で用いた第一の樹脂を溶かさない溶媒としてＮ−メチルピロリドン，トルエン等の有機溶媒や純水の中から適宜選択し、これらを混合させた後、得られた混合液を集電体の上に塗布し、または圧着して５０℃〜２５０℃程度の温度で、２時間程度加熱処理することにより電極が作製される。
【００６４】
なお集電体上への塗布方法については、例えば、アプリケーターロールなどのローラーコーティング、スクリーンコーティング、ドクターブレード方式、スピンコーティング、バーコータ等の手段を用いて任意の厚さ及び任意の形状に塗布することが好ましいが、これらに限定されるものではない。
【００６５】
（リチウムイオン二次電池の製造方法）
この様に作製した正極である電極と、同様の方法にて作成した負極を、図１に示した構成となるよう、セパレータを電解液ともにケース５０に封入しリチウムイオン二次電池が完成する。
【００６６】
以上、本発明の活物質及び電極、リチウムイオン二次電池の好適な一実施形態について詳細に説明したが、本発明は上記実施形態に限定されるものではない。
【実施例】
【００６７】
以下、実施例及び比較例に基づいて本発明をより具体的に説明するが、本発明は以下の実施例に限定されるものではない。
【００６８】
（実施例１）
＜結着体作製工程＞
ＬｉＶＯＰＯ４粉末とアセチレンブラックを混合し、流動層を用いて第一の樹脂をスプレーすることで、結着体を作製した。第一の樹脂はポリビニルアルコール（ＰＶＡ）であり、第一の樹脂を純水に溶解したものを用いた。流動層の気流には圧縮空気を用いて、気流の温度は８０℃とした。第一の樹脂はＬｉＶＯＰＯ４粉末と導電助剤を足し合わせた量に対して１重量％加えた。また作製された結着体は図４に示したＳＥＭ像であった。
なお、ＬｉＶＯＰＯ４粉末の粒子径は透過型電子顕微鏡（ＴＥＭ）像により１８０ｎｍであることを確認した。２０個以上の粒子径の平均値を粒子径とした。
【００６９】
＜塗料作製工程＞
前記結着体と、第二の樹脂であるポリフッ化ビニリデン（ＰＶＤＦ）とアセチレンブラックを混合したものを、溶媒であるＮ−メチル−２−ピロリドン（ＮＭＰ）中に分散させてスラリーを調製した。なお、スラリーにおいて結着体と、ＰＶＡとＰＶＤＦを加えた量との重量比が９０：１０となるように、スラリーを調製した。このスラリーを集電体であるアルミニウム箔上に塗布し、乾燥させた後、１ｔ／ｃｍで圧延を行い、実施例１の活物質層が形成された電極（正極）を得た。
【００７０】
このスラリーを、粘度計を用いて評価し、粘度が１００００ｍＰａｓになるＮＭＰ及びＰＶＤＦ量に対する結着体量の固形分濃度を調べたところ、３６％であった。
【００７１】
圧延した電極を３×５ｃｍに打ちぬきし、重量を評価した。マイクロメーターを用いて電極の厚みを１５点調べ、その平均値を電極の厚みとした。形状、厚みと重量から電極密度を算出した。同様に１０ヶ試料を作製し、その平均値を電極密度とした。実施例１の電極密度は２．３２ｇ／ｃｃであった。また作製された電極は、図２に示す様な断面構造を持つことを確認した。さらに図２に示したＳＥＭ像を二値化処理したものを図３として示し確認した。
【００７２】
次に、得られた電極と、その対極であるＬｉ箔とを、それらの間にポリエチレン微多孔
膜からなるセパレータを挟んで積層し、積層体（素体）を得た。この積層体を、アルミラ
ミネートパックに入れ、このアルミラミネートパックに、電解質溶液として１ＭのＬｉ
ＰＦ６溶液を注入した後、真空シールし、評価用セルを作製し充放電特性を評価した。
【００７３】
（実施例２）
結着体作製工程において、第一の樹脂を０．５重量％加えた以外は、実施例１と同様にして実施例２の正極活物質を作製した。
【００７４】
（実施例３）
結着体作製工程において、第一の樹脂を０．０５重量％加えた以外は、実施例１と同様にして実施例３の正極活物質を作製した。第一の樹脂の量を減らしたことで、実施例１に比べて結着体の強度が低下しているものの、固形分濃度や電極密度は向上した。
【００７５】
（実施例４）
結着体作製工程において、第一の樹脂を３重量％加えた以外は、実施例１と同様にして実施例４の正極活物質を作製した。
【００７６】
（実施例５）
結着体作製工程において、第一の樹脂を０．００５重量％加えた以外は、実施例１と同様にして実施例５の正極活物質を作製した。
【００７７】
（実施例６）
結着体作製工程において、第一の樹脂をスチレンブタジエンゴムとした以外は、実施例１と同様にして実施例６の正極活物質を作製した。
【００７８】
（実施例７）
結着体作製工程において、第一の樹脂をアルギン酸とした以外は、実施例１と同様にして実施例６の正極活物質を作製した。
【００７９】
（実施例８）
結着体作製工程において、第一の樹脂を０．００１重量％加えた以外は、実施例１と同様にして実施例８の正極活物質を作製した。
【００８０】
（比較例１）
結着体作製工程を行わず電極を作製したものを、比較例１とした。結着体を用いていないため、ＬｉＶＯＰＯ４粒子の比表面積が大きいことから、固形分濃度は２３％、電極密度は２．１４ｇ／ｃｃと実施例に比べて低かった。
【００８１】
実施例１と同様の方法で、実施例２〜８、比較例１で作製した試料の電極密度、セルの容量とレート特性として１Ｃ／０．１Ｃの相対値を表１に示す。
電極密度は高いほど好ましいが、２．２５（単位：ｇ／ｃｃ）以上を良好なものと判断した。
放電容量は高いほど好ましいが、１．５ｍＡｈ以上を良好なものと判断した。
［表１］
2015185252.tif 000003
【００８２】
高密度な活物質層のため、放電容量が向上した。絶縁性のある樹脂を用いて、結着体を作製したにも関わらず比較例に対しても良好なレート特性が得られた。
【符号の説明】
【００８３】
１０・・・正極，２０・・・負極、１２・・・正極集電体、１４・・・正極活物質層、１８・・・セパレータ、２２・・・負極集電体、２４・・・負極活物質層、３０・・・発電要素、５０・・・ケース、６０，６２・・・リード、１００・・・リチウムイオン二次電池。Ａ・・・結着体
【図１】
2015185252.tif 000004
【図２】
2015185252.tif 000005
【図３】
2015185252.tif 000006
【図４】
2015185252.tif 000007